(57)【要約】【課題】印字画像の接着性及び耐擦性に優れ、且つ高画質化を実現できるインクジェットインクを提供すること。【解決手段】少なくとも顔料、樹脂、水、溶剤、及び界面活性剤を含んでなるインクジェットインクにおいて、溶剤として、水に可溶な溶剤と、インク総量に対して５重量％以上の範囲で環状スルホン系、環状ラクタム系、環状イミダゾリジノン系又は環状ラクトン系からなる環状構造を有する溶剤とを含有し、界面活性剤として、当該界面活性剤１重量％、２−ピロリドン４０重量％及び水５９重量％からなる液の表面張力を２４ｍＮ／ｍ以下の範囲まで低下させることができる界面活性剤Ａを、インク総量に対して０．００１重量％以上０．１重量％以下の範囲で含有し、表面張力が２５ｍＮ／ｍ以上の範囲であることを特徴とする。【選択図】なし【特許請求の範囲】
【請求項１】
少なくとも顔料、樹脂、水、溶剤、及び界面活性剤を含んでなるインクジェットインクにおいて、
前記溶剤として、水に可溶な溶剤と、インク総量に対して５重量％以上の範囲で環状スルホン系、環状ラクタム系、環状イミダゾリジノン系又は環状ラクトン系からなる環状構造を有する溶剤とを含有し、
前記界面活性剤として、当該界面活性剤１重量％、２−ピロリドン４０重量％及び水５９重量％からなる液の表面張力を２４ｍＮ／ｍ以下の範囲まで低下させることができる界面活性剤Ａを、インク総量に対して０．００１重量％以上０．１重量％以下の範囲で含有し、
表面張力が２５ｍＮ／ｍ以上の範囲であることを特徴とするインクジェットインク。
【請求項２】
前記界面活性剤Ａが、フッ素系又はシリコン系界面活性剤であることを特徴とする請求項１記載のインクジェットインク。
【請求項３】
前記界面活性剤Ａが、平均分子量１０００以上のポリマー型界面活性剤であることを特徴とする請求項２記載のインクジェットインク。
【請求項４】
前記環状構造を有する溶剤が、２−ピロリドン、スルホラン、Ｎ−メチル−２−ピロリジノン、１，３−ジメチル−２−イミダゾリジノン、又は、γ−ブチロラクトンから選ばれる少なくとも１種であることを特徴とする請求項１〜３の何れかに記載のインクジェットインク。
【請求項５】
前記環状構造を有する溶剤が、Ｎ−メチル−２−ピロリジノン、１，３−ジメチル−２−イミダゾリジノン、又は、γ−ブチロラクトンから選ばれる少なくとも１種であることを特徴とする請求項１〜４の何れかに記載のインクジェットインク。
【請求項６】
インク総量に対して、全溶剤の含有量が、１０重量％以上４０重量％以下の範囲であることを特徴とする請求項１〜５の何れかに記載のインクジェットインク。
【請求項７】
インク総量に対して、前記顔料と前記樹脂の含有量を合計した値が、８重量％以上の範囲であることを特徴とする請求項１〜６の何れかに記載のインクジェットインク。
【請求項８】
前記界面活性剤として、当該界面活性剤のみを除いたインクジェットインクの全組成物に対して、当該界面活性剤を１重量％添加しても、添加後の組成物の表面張力を２５ｍＮ／ｍ以下に下げることのない界面活性剤を、更なる界面活性剤Ｃとして、インク総量に対して０．５重量％以上の範囲で含むことを特徴とする請求項１〜７の何れかに記載のインクジェットインク。
【発明の詳細な説明】
【技術分野】
【０００１】
本発明は、インクジェット記録用のインクジェットインクに関する。
【背景技術】
【０００２】
従来、塩化ビニル等の非吸収性媒体に印字するためのインクとしては、溶剤系インクや、ＵＶ硬化型インクが用いられていた。
【０００３】
しかし、溶剤インクには、乾燥時等の臭気や毒性の問題がある。一方、ＵＶ硬化型は、使用するモノマーによっては皮膚感作性を有するものが多く、また、高価なＵＶ光源をプリンタに組み込むという制約がある。
【０００４】
このような背景の中で、近年、環境負荷の少ない、水を主成分とする水系インクで、非吸水性記録メディアにも印字できるインクの開発が行われている。
【０００５】
水系インクにおいては、ＳＰ値やＨＬＢ値の低い溶剤を含有させる、あるいは表面張力を低下させるために界面活性剤を含有させることで、非吸収性媒体への濡れ性を改善し、画質を向上する方法が知られている（特許文献１、２）。
【先行技術文献】
【特許文献】
【０００６】
【特許文献１】特開２００９−２２６７６４号公報
【特許文献２】特開２０１０−８９３７０号公報
【発明の概要】
【発明が解決しようとする課題】
【０００７】
一方、インクジェット法によって印字後の画像においては、記録媒体に対する接着性や、耐擦性が要求される。
【０００８】
本発明者は、研究により、塩化ビニルに対して浸透性を有する環状スルホン系、環状ラクタム系、環状イミダゾリジノン系又は環状ラクトン系からなる環状構造を有する溶剤と、バインダーとして機能する樹脂とを含有するインクを用いることで、塩化ビニル表面に記録した印字画像の接着性及び耐擦性を向上できるという知見を得た。
【０００９】
しかるに、環状スルホン系、環状ラクタム系、環状イミダゾリジノン系又は環状ラクトン系からなる環状構造を有する溶剤を含むインクに、ＳＰ値やＨＬＢ値の低い溶剤、あるいは界面活性剤を添加した場合、濡れ性が改善されるにも関わらず、ベタ印字部に斑や抜けが生じるなど、画質の向上効果が得られないどころか、逆に画質を低下させる場合があることを見出した。
【００１０】
本発明者は、環状スルホン系、環状ラクタム系、環状イミダゾリジノン系又は環状ラクトン系からなる環状構造を有する溶剤を含むインク、つまり接着性及び耐擦性に優れるインクに対して、更に画質を向上する機能を付与することについて鋭意検討し、本発明に至った。
【００１１】
そこで、本発明の課題は、印字画像の接着性及び耐擦性に優れ、且つ高画質化を実現できるインクジェットインクを提供することにある。
【００１２】
また本発明の他の課題は、以下の記載によって明らかとなる。
【課題を解決するための手段】
【００１３】
上記課題は、以下の各発明によって解決される。
【００１４】
１．少なくとも顔料、樹脂、水、溶剤、及び界面活性剤を含んでなるインクジェットインクにおいて、
前記溶剤として、水に可溶な溶剤と、インク総量に対して５重量％以上の範囲で環状スルホン系、環状ラクタム系、環状イミダゾリジノン系又は環状ラクトン系からなる環状構造を有する溶剤とを含有し、
前記界面活性剤として、当該界面活性剤１重量％、２−ピロリドン４０重量％及び水５９重量％からなる液の表面張力を２４ｍＮ／ｍ以下の範囲まで低下させることができる界面活性剤Ａを、インク総量に対して０．００１重量％以上０．１重量％以下の範囲で含有し、
表面張力が２５ｍＮ／ｍ以上の範囲であることを特徴とするインクジェットインク。
【００１５】
２．前記界面活性剤Ａが、フッ素系又はシリコン系界面活性剤であることを特徴とする前記１記載のインクジェットインク。
【００１６】
３．前記界面活性剤Ａが、平均分子量１０００以上のポリマー型界面活性剤であることを特徴とする前記２記載のインクジェットインク。
【００１７】
４．前記環状構造を有する溶剤が、２−ピロリドン、スルホラン、Ｎ−メチル−２−ピロリジノン、１，３−ジメチル−２−イミダゾリジノン、又は、γ−ブチロラクトンから選ばれる少なくとも１種であることを特徴とする前記１〜３の何れかに記載のインクジェットインク。
【００１８】
５．前記環状構造を有する溶剤が、Ｎ−メチル−２−ピロリジノン、１，３−ジメチル−２−イミダゾリジノン、又は、γ−ブチロラクトンから選ばれる少なくとも１種であることを特徴とする前記１〜４の何れかに記載のインクジェットインク。
【００１９】
６．インク総量に対して、全溶剤の含有量が、１０重量％以上４０重量％以下の範囲であることを特徴とする前記１〜５の何れかに記載のインクジェットインク。
【００２０】
７．インク総量に対して、前記顔料と前記樹脂の含有量を合計した値が、８重量％以上の範囲であることを特徴とする前記１〜６の何れかに記載のインクジェットインク。
【００２１】
８．前記界面活性剤として、当該界面活性剤のみを除いたインクジェットインクの全組成物に対して、当該界面活性剤を１重量％添加しても、添加後の組成物の表面張力を２５ｍＮ／ｍ以下に下げることのない界面活性剤を、更なる界面活性剤Ｃとして、インク総量に対して０．５重量％以上の範囲で含むことを特徴とする前記１〜７の何れかに記載のインクジェットインク。
【発明の効果】
【００２２】
本発明によれば、印字画像の接着性及び耐擦性に優れ、且つ高画質化を実現できるインクジェットインクを提供することができる。
【発明を実施するための形態】
【００２３】
以下に、本発明を実施するための形態について説明する。
【００２４】
本発明に係るインクジェットインクは、少なくとも顔料、樹脂、水、溶剤、及び界面活性剤を含んでなり、特に界面活性剤の処方に一つの特徴を有する。
【００２５】
本発明に係るインクジェットインクは、以下に説明する通り、界面活性剤として、界面活性剤Ａを少なくとも含有し、好ましくは更なる界面活性剤として、界面活性剤Ｂ及び又はＣを含有する。
【００２６】
本発明に係るインクジェットインク（以下、インクという場合がある。）は、界面活性剤として、当該界面活性剤１重量％、２−ピロリドン４０重量％及び水５９重量％からなる液の表面張力を２４ｍＮ／ｍ以下の範囲まで低下させることができる界面活性剤Ａを、インク総量に対して０．００１重量％以上０．１重量％以下の範囲で含有する。なお、本発明において、表面張力は、ウィルヘルミのプレート法により測定された値である。
【００２７】
このような界面活性剤Ａとしては、フッ素系又はシリコン系界面活性剤を好ましく例示できる。
【００２８】
本発明において、フッ素系又はシリコン系界面活性剤は、平均分子量が１０００以上のポリマー型界面活性剤であることが好ましく、特に好ましくは疎水部分の分子量合計が１０００以上であることが好ましい。界面活性剤がインク中でエマルジョン状態になっている場合であっても、上記平均分子量を満たしているものであればよい。
【００２９】
本発明において、フッ素系界面活性剤とは、通常の界面活性剤の疎水性基の炭素に結合した水素原子の代わりに、その一部または全部をフッ素原子で置換したものを指す。この内、分子内にパーフルオロアルキル基を有するものが好ましい。
【００３０】
フッ素系の界面活性剤の内、ある種のものはＤＩＣ社からメガファック（Ｍｅｇａｆａｃ）なる商品名で、旭硝子社からサーフロン（Ｓｕｒｆｌｏｎ）なる商品名で、３Ｍ社からノベックなる商品名で、イー・アイ・デュポン・ネメラス・アンド・カンパニー社からゾニルス（Ｚｏｎｙｌｓ）なる商品名でそれぞれ市販されている。
【００３１】
シリコン系界面活性剤としては、好ましくはポリエーテル変性ポリシロキサン化合物があり、例えば、信越化学工業製のＫＦ−９０５や、モメンティブ・パフォーマンス・マテリアルズ社のＴＳＦ４４４０、ＴＳＦ４４４５などが挙げられる。
【００３２】
また、本発明に係るインクジェットインクは、界面活性剤として、当該界面活性剤１重量％、２−ピロリドン４０重量％及び水５９重量％からなる液の表面張力が、上述した界面活性剤Ａを用いた場合よりも高いフッ素系又はシリコン系界面活性剤を、更なる界面活性剤Ｂとして、インク総量に対して０．１重量％以上１重量％以下の範囲で含むことが好ましい。
【００３３】
更に、本発明に係るインクジェットインクは、界面活性剤として、当該界面活性剤のみを除いたインクジェットインクの全組成物に対して、当該界面活性剤を１重量％添加しても、添加後の組成物の表面張力を２５ｍＮ／ｍ以下に下げることのない界面活性剤を、更なる界面活性剤Ｃとして、インク総量に対して０．５重量％以上の範囲で含むことが好ましい。
【００３４】
このような界面活性剤Ｃとしては、格別限定されないが、ジアルキルスルホコハク酸塩類、アルキルナフタレンスルホン酸塩類、および脂肪酸塩類等のアニオン性界面活性剤；ポリオキシエチレンアルキルエーテル類、ポリオキシエチレンアルキルアリルエーテル類、アセチレングリコール類、およびポリオキシエチレン・ポリオキシプロピレンブロックコポリマー類等のノニオン性界面活性剤；アルキルアミン塩類、および第四級アンモニウム塩類等のカチオン性界面活性剤などを好ましく例示でき、これらの中から上記表面張力の条件を満たすものを適宜選択して用いることができる。
【００３５】
また、本発明に係るインクジェットインクは、表面張力が２５ｍＮ／ｍ以上の範囲である。表面張力は、ウィルヘルミのプレート法に基づいて測定した値である。
【００３６】
更に、本発明に係るインクジェットインクは、溶剤として、環状スルホン系、環状ラクタム系、環状イミダゾリジノン系又は環状ラクトン系からなる環状構造を有する溶剤を、インク総量に対して５重量％以上の範囲で含有する。
【００３７】
環状スルホン系溶剤は、環状スルホン構造を有する溶剤であり、スルホラン等を好ましく例示できる。
【００３８】
環状ラクタム系溶剤は、環状ラクタム構造を有する溶剤であり、２−ピロリドン（２−ピロリジノン）、Ｎ−メチル−２−ピロリジノン、ε−カプロラクタム等を好ましく例示できる。
【００３９】
環状イミダゾリジノン系溶剤は、環状イミダゾリジノン構造を有する溶剤であり、１，３−ジメチル−２−イミダゾリジノン等を好ましく例示できる。
【００４０】
環状ラクトン系溶剤は、環状ラクトン構造、つまり環状エステル構造を有する溶剤であり、γ−ブチロラクトン、ε−カプロラクトン等を好ましく例示できる。
【００４１】
本発明においては、これら環状構造を有する溶剤の中でも、Ｎ−メチル−２−ピロリジノン、１，３−ジメチル−２−イミダゾリジノン、γ−ブチロラクトン等を特に好ましく用いることができる。
【００４２】
上述した環状構造を有する溶剤は、界面活性剤を溶解し易い。そのため、これら溶剤をインク中に含有させると、通常は、記録媒体に着弾したインクドットの乾燥（水の蒸発）に伴って、界面活性剤が溶剤中に溶け込み、界面活性剤による表面張力低下機能が発揮され難くなり、インクドットの表面張力が上昇することが考えられる。乾燥に伴って表面張力が上昇したドットに隣接して、比較的表面張力が低い新たなドットが着弾形成されると、表面張力が小さい方から大きい方へ向かう所謂マランゴニ対流が発生して、先に打たれたドット中に新たなドットが流れ込み易くなる。その結果、ベタ印字部に斑や抜けが生じ易くなるものと推定される。これに対して、本発明の構成を備えるインクジェットインクは、上述した環状構造を有する溶剤を含んでいても、乾燥に伴って、少なくともインクが流動性を失うまでの間、表面張力が変化し難い、あるいは低下し易い性質を発揮し、これによりマランゴニ対流の発生を防止して、ベタ印字部に斑や抜けが生じ難くなるものと推定される。
【００４３】
そのため、本発明に係るインクジェットインクは、互いに一部が接触する状態で記録媒体上に２以上のドットを形成する場合に特に顕著な効果を発揮し、隣接するドットの着弾時差が、好ましくは３〜６０秒の範囲と比較的大きい場合、具体的には、同一の画像領域を複数回のヘッドスキャンで描写するインクジェット法において特に際立った効果を奏する。特にその中でも、Ｎ−メチル−２−ピロリジノン、１，３−ジメチル−２−イミダゾリジノン、γ−ブチロラクトン等を使用した場合、パス数の少ない高速印字における着弾時差でも、斑や抜けの発生が好適に防止され、きれいな画像を得ることができる。
【００４４】
また、本発明に係るインクジェットインクは、上述の環状構造を有する溶剤の他に、水に可溶な溶剤を含有する。
【００４５】
水に可溶な溶剤としては、グリコールエーテル類もしくは１，２−アルカンジオールまたは１，３−アルカンジオール類を含んでいることが好ましく、具体的には以下のような、溶剤が好ましい。
【００４６】
グリコールエーテル類としては、例えば、エチレングリコールのモノアルキルエーテル類、ジエチレングリコールのモノアルキルエーテル類、トリエチレングリコールのモノアルキルエーテル類、テトラエチレングリコールのモノアルキルエーテル類、プロピレングリコールのモノアルキルエーテル類、ジプロピレングリコールのモノアルキルエーテル類、トリプロピレングリコールのモノアルキルエーテル類、エチレングリコールのジアルキルエーテル類、ジエチレングリコールのジアルキルエーテル類、トリエチレングリコールのジアルキルエーテル類、テトラエチレングリコールのジアルキルエーテル類、プロピレングリコールのジアルキルエーテル類、ジプロピレングリコールのジアルキルエーテル類、トリプロピレングリコールのジアルキルエーテル類、特にエチレングリコールモノエチルエーテル、エチレングリコールモノブチルエーテル、ジエチレングリコールモノエチルエーテル、ジエチレングリコールモノブチルエーテル、トリエチレングリコールモノブチルエーテル、プロピレングリコールモノプロピルエーテル、ジプロピレングリコールモノメチルエーテル、トリプロピレングリコールモノメチルエーテル等が好ましい。
【００４７】
また、１，２−アルカンジオール類としては、例えば、１，２−ブタンジオール、１，２−ペンタンジオール、１，２−ヘキサンジオール、１，２−ヘプタンジオール等が好ましい。
【００４８】
更に、１，３−アルカンジオール類としては、例えば、１，３−ヘキサンジオール、１，３−ヘプタンジオール、２−エチル１，３−ヘキサンジオール、等が挙げられ、特に１，２−ヘキサンジオール、１，２−ヘプタンジオール、１，３−ヘキサンジオール、１，３−ヘプタンジオール、２−エチル１，３−ヘキサンジオール等が好ましい。
【００４９】
水に可溶な溶剤としては、更に、３−メチル−３−メトキシブタノールや、１−メトキシ−２−ブタノール、ヘキシレングリコール等、分岐ジオールや、そのアルキルエーテル等を好ましく挙げることができる。
【００５０】
更に、本発明のインクジェットインクが含有できる溶剤としては、アルコール類（例えば、メタノール、エタノール、プロパノール、イソプロパノール、ブタノール、イソブタノール、セカンダリーブタノール、ターシャリーブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、ブトキシジメチルプロピオンアミド、メトキシジメチルプロピオンアミド等が挙げられる。
【００５１】
本発明に係るインクジェットインクは、以上に説明した環状構造を有する溶剤や、水に可溶な溶剤等を含めた該インクジェットインクが含有する溶剤全体のＳＰ値が低いほど好ましく、特に２４以下であることが好ましい。
【００５２】
本発明において、ＳＰ値（溶解度パラメーター）は、Hansenによる原子および原子団の蒸発エネルギーとモル体積の値より計算した分子凝集エネルギーの平方根で表される値（Hansen Solubility Parameters a useer's handbook参照）である。
【００５３】
本発明において、ＳＰ値は、Polymer HandBook (Second Edition)第ＩＶ章Solubility Parameter Valuesに記載があり、その値を用いる。単位は（ｃａｌ／ｃｍ３）１／２であり、２５℃における値を指す。なお、データの記載がないものについては、R. F. Fedors, Polymer Engineering Science, 14, p147 (1967)に記載の方法で計算することができる。
【００５４】
本発明において、「溶剤全体のＳＰ値」とは、インク中に含まれる溶剤が１種である場合は、該溶剤のＳＰ値を指し、インク中に２種以上の溶剤を含む場合は、各溶剤のＳＰ値を、各溶剤の含有量に基づいて量平均した値を指す。ここで、量平均した値とは、具体的には、溶剤ごとに該溶剤のＳＰ値と該溶剤の含有量との積を得、次いで、溶剤ごとに得られた積の総和を、溶剤全体の総含有量で除した値を指す。
【００５５】
溶剤全体のＳＰ値は、以上に説明した溶剤を、適宜組み合わせて達成することができる。
【００５６】
また、本発明に係るインクジェットインクは、インク総量に対して、全溶剤の含有量が、１０重量％以上４０重量％以下の範囲であることが好ましい。
【００５７】
本発明のインクジェットインクが含有する樹脂は、格別限定されるものではないが、ガラス転移温度Ｔｇが８０℃以下のものを少なくとも一種以上含むことが好ましい。
【００５８】
従来、ガラス転移温度Ｔｇが８０℃以下の樹脂を含む場合は、記録媒体への定着性に優れる等の利点が得られ易いが、インク溜まりが形成されやすくなり、インク射出安定性を損なう弊害を生じる問題があった。これに対して、本発明のインクジェットインクにおいては、ガラス転移温度Ｔｇが８０℃以下の樹脂を含む場合でも、インク射出安定性に優れる効果が得られるため、上述した記録媒体への定着性と共に、記録画像の画質を更に向上する効果を奏する。
【００５９】
また、本発明のインクジェットインクが含有する樹脂の総量は、該インクジェットインクの総量に対して６重量％以上の範囲であることが好ましい。このように樹脂の含有量が多い場合であっても、本発明によれば射出安定性に優れる効果を奏する。なお、樹脂の総量とは、記録媒体への定着性を得るために含有される定着樹脂だけでなく、顔料を分散させる顔料分散樹脂等の他の樹脂を含む場合は、これらも含めたすべての樹脂の総量である。
【００６０】
以下に、定着樹脂について説明し、顔料分散樹脂については後に色材の説明において後述する。
【００６１】
定着樹脂は、着弾したインク滴を記録媒体に定着（接着）させる機能を有する。また、定着樹脂は、インク皮膜の耐擦性や耐水性を高めるだけでなく、光沢や光学濃度を高める機能を有することも求められている。そのため、定着樹脂は、水及び溶剤からなる水系溶媒に分散させやすいこと、透明性をある程度有すること、他のインク成分との相溶性を有していることがより好ましい。
【００６２】
本発明のインクに用いられる定着樹脂は、水系溶媒に対して溶解または分散することができるものであれば特に制限はなく、水溶性樹脂や水系分散型ポリマー微粒子などであることが好ましい。水系溶媒に対する溶解性や安定性が高いことから、水溶性樹脂を用いることがより好ましい。
【００６３】
本発明に用いることのできる水溶性樹脂としては、アクリル系樹脂、スチレン−アクリル系樹脂、アクリロニトリル−アクリル系樹脂、酢酸ビニル−アクリル系樹脂、ポリビニルアルコール系樹脂、ポリウレタン樹脂、ポリアミド系樹脂、ポリエステル樹脂、ポリオレフィン樹脂等が挙げられる。なかでも、アクリル系樹脂、ポリアミド系樹脂、ポリビニルアルコール系樹脂およびポリウレタン系樹脂が好ましく、アクリル系樹脂がより好ましい。
【００６４】
アクリル系樹脂は、（メタ）アクリル酸エステルの単独重合体であっても、（メタ）アクリル酸エステルと他の共重合モノマーとの共重合体であってもよい。樹脂構造の設計自由度が高く、重合反応で合成しやすく、低コストであること等から、（メタ）アクリル酸エステルと他の共重合モノマーとの共重合体が特に好ましい。前記共重合体における、（メタ）アクリル酸エステル由来の構成単位の含有割合は、共重合体を構成する全モノマーに対して６０〜１００質量％であることが好ましく、８０〜１００質量％であることがより好ましい。
【００６５】
（メタ）アクリル酸エステルの例には、（メタ）アクリル酸アルキルエステルが含まれる。なかでも、（メタ）アクリル酸のアルキルエステル（アルキルの炭素数は１〜１２）が好ましい。（メタ）アクリル酸エステルは、一種類であっても、二種類以上であってもよい。二種類以上の（メタ）アクリル酸エステルの好ましい組み合わせの例には、メタアクリル酸メチル、アクリル酸アルキルエステル（アルキルの炭素数は１〜１２）、およびメタアクリル酸アルキルエステル（アルキルの炭素数は２〜１２）の組み合わせが含まれる。
【００６６】
（メタ）アクリル酸エステルと他の共重合モノマーとの共重合体における他の共重合モノマーの例には、酸性基を有するモノマーが含まれる。酸性基を有するモノマーの例には、アクリル酸、メタアクリル酸、イタコン酸などが含まれる。なかでも、（メタ）アクリル酸エステルと他の共重合モノマーとの共重合体は、主モノマーとしてのメタアクリル酸メチル、アクリル酸アルキルエステル（アルキルの炭素数は１〜１２）およびメタアクリル酸アルキルエステル（アルキルの炭素数は２〜１２）と、他の共重合体モノマーとしての酸性基を有するモノマーと、を重合反応させて得られる共重合体であることが好ましい。前記共重合体に含まれる主モノマー（メタアクリル酸メチル、アクリル酸アルキルエステル（アルキルの炭素数は１〜１２）およびメタアクリル酸アルキルエステル（アルキルの炭素数は２〜１２））由来の構成単位の合計含有割合は、共重合体を構成する全モノマーに対して８０〜９５質量％であることが好ましい。
【００６７】
アクリル系樹脂に含まれる酸性基の少なくとも一部は、水系溶媒に対する溶解性を高める観点などから、塩基で中和されていることが好ましい。中和する塩基の例には、アルカリ金属またはアルカリ土類金属の水酸化物（例えば、ＮａＯＨ、ＫＯＨ等）；アミン類（例えば、アルカノールアミン、アルキルアミン等）；アンモニアなどが含まれる。中でも、アンモニア及び／又はアミン類で中和された樹脂は、記録媒体に定着後のインクから、アンモニア及び／又はアミン類が水系溶媒と共に蒸発するため、アンモニア及び／又はアミン類が除去された樹脂の溶解性が低下する。そのような樹脂を含む硬化後のインク皮膜は、耐水性を有するため、好ましい。中でもアミン類が好ましく、具体的なアミンの例としては、トリエチルアミン、２−ジメチルアミノエタノール、２−ジ−ｎ−ブチルアミノエタノール、メチルジエタノールアミン、２−アミノー２−メチル−１−プロパノール、ジエタノールアミン、トリエタノールアミン、２−メチルアミノエタノールなどが挙げられる。
【００６８】
本発明に用いられる水溶性樹脂の酸価は、５０〜３００ｍｇＫＯＨ／ｇであることが好ましく、５０〜１３０ｍｇＫＯＨ／ｇであることがより好ましい。水溶性樹脂の酸価が５０ｍｇＫＯＨ／ｇ未満であると、樹脂の水に対する溶解性が十分ではないため、水系溶媒に対して十分には溶解できないことがある。一方、水溶性樹脂の酸価が３００ｍｇＫＯＨ／ｇ超であると、インク皮膜が柔らかくなり、耐擦性が低下する。
【００６９】
本発明における水溶性樹脂の酸価とは、水溶性樹脂１ｇ中に含まれる酸を中和するのに要する水酸化カリウムのミリグラム数を指し、ＪＩＳ  Ｋ  ００７０の酸価測定、加水分解酸価測定（全酸価測定）によって測定することができる。
【００７０】
中和塩基の含有量は、水溶性樹脂の酸価および含有量にもよるが、水溶性樹脂に含まれる酸性基の化学当量数に対して０．５〜５倍の化学当量数となるようにすることが好ましい。中和塩基の含有量が、水溶性樹脂に含まれる酸性基の化学当量数に対して０．５倍未満の化学当量数であると、アクリル系樹脂の分散性を高める効果が十分には得られないことがある。一方、中和塩基の含有量が水溶性樹脂に含まれる酸性基の化学当量数に対して５倍超の化学当量数であると、インク皮膜の耐水性が低下したり、変色、臭気などを生じたりすることがある。
【００７１】
水溶性樹脂の重量平均分子量（Ｍｗ）は、２．０×１０４〜８．０×１０４であることが好ましく、２．５×１０４〜７．０×１０４であることがより好ましい。重量平均分子量が２．０×１０４未満であると、インクの定着能力が小さいため、得られる画像の耐擦性が十分でないことがある。一方、重量平均分子量（Ｍｗ）が８．０×１０４超であると、インクの粘度が高すぎて、ノズルからの射出安定性が低下することがある。
【００７２】
定着樹脂のガラス転移温度（Ｔｇ）は、３０〜１００℃であることが好ましい。Ｔｇが３０℃未満であると、得られる画像の耐擦性が十分でなかったり、ブロッキングが発生したりすることがある。一方、Ｔｇが１００℃超であると、乾燥後のインク皮膜が硬すぎて脆くなり、耐擦性が低下することがあると考えられる。
【００７３】
定着樹脂の含有量は、インク全体に対して１〜１５質量％であることが好ましく、３〜１０質量％であることがより好ましい。定着樹脂の含有量が１質量％未満であると、顔料などの色材を記録媒体上に定着させる機能を十分には得られないことがある。一方、定着樹脂の含有量が１５質量％超であると、インクの粘度が高くなり、射出安定性が低下することがある。
【００７４】
本発明の水性インクは、インク膜の耐擦性をさらに高めるために、水系分散型ポリマー微粒子をさらに含んでもよい。
【００７５】
水系分散型ポリマー微粒子は、前述と同様の水溶性樹脂で構成されうる。水系分散型ポリマー微粒子の平均粒子径は、ヘッドのノズル詰まりがなく、良好な光沢を有する画像が得られる観点などから、３００ｎｍ以下であることが好ましく、１３０ｎｍ以下であることがより好ましい。また、ポリマー微粒子の平均粒子径は、製造安定性の観点から、３０ｎｍ以上であることが好ましい。
【００７６】
水系分散型ポリマー微粒子の含有量は、記録媒体への定着性とインクの長期保存安定性が得られやすい観点などから、インク全体に対して０．７質量〜６質量％が好ましく、１〜３質量％であることがより好ましい。
【００７７】
本発明に係るインクジェットインクが含有する顔料は格別限定されず、公知の有機顔料または無機顔料であってよい。
【００７８】
有機顔料の例には、アゾレーキ、不溶性アゾ顔料、縮合アゾ顔料、キレートアゾ顔料等のアゾ顔料；フタロシアニン顔料、ペリレンおよびペリレン顔料、アントラキノン顔料、キナクリドン顔料、ジオキサンジン顔料、チオインジゴ顔料、イソインドリノン顔料、およびキノフタロン顔料等の多環式顔料；塩基性染料型レーキ、および酸性染料型レーキ等の染料レーキ；ニトロ顔料；ニトロソ顔料；アニリンブラック；および昼光蛍光顔料等が含まれる。
【００７９】
以下に顔料の具体例を示すが、本発明はこれら例示する化合物に限定されるものではない。
【００８０】
マゼンタ、レッド又はバイオレット用の有機顔料の好ましい例には、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド８、Ｃ．Ｉ．ピグメントレッド１２、Ｃ．Ｉ．ピグメントレッド１５、Ｃ．Ｉ．ピグメントレッド１６、Ｃ．Ｉ．ピグメントレッド１７、Ｃ．Ｉ．ピグメントレッド２２、Ｃ．Ｉ．ピグメントレッド２３、Ｃ．Ｉ．ピグメントレッド４１、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１１２、Ｃ．Ｉ．ピグメントレッド１１４、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４６、Ｃ．Ｉ．ピグメントレッド１４８、Ｃ．Ｉ．ピグメントレッド１４９、Ｃ．Ｉ．ピグメントレッド１５０、Ｃ．Ｉ．ピグメントレッド１６６、Ｃ．Ｉ．ピグメントレッド１７０、Ｃ．Ｉ．ピグメントレッド１７７、Ｃ．Ｉ．ピグメントレッド１７８、Ｃ．Ｉ．ピグメントレッド２２０、Ｃ．Ｉ．ピグメントレッド２０２、Ｃ．Ｉ．ピグメントレッド２２２、Ｃ．Ｉ．ピグメントレッド２３８、Ｃ．Ｉ．ピグメントレッド２４５、Ｃ．Ｉ．ピグメントレッド２５８、Ｃ．Ｉ．ピグメントレッド２８２、Ｃ．Ｉ．ピグメントバイオレット１９、Ｃ．Ｉ．ピグメントバイオレット２３等が含まれる。
【００８１】
オレンジ、イエローまたはブラウン用の有機顔料の好ましい例には、Ｃ．Ｉ．ピグメントオレンジ１３、Ｃ．Ｉ．ピグメントオレンジ１６、Ｃ．Ｉ．ピグメントオレンジ３１、Ｃ．Ｉ．ピグメントオレンジ３４、Ｃ．Ｉ．ピグメントオレンジ４３、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー４３、Ｃ．Ｉ．ピグメントイエロー５５、Ｃ．Ｉ．ピグメントイエロー７４、Ｃ．Ｉ．ピグメントイエロー８１、Ｃ．Ｉ．ピグメントイエロー８３、Ｃ．Ｉ．ピグメントイエロー９３、Ｃ．Ｉ．ピグメントイエロー９４、Ｃ．Ｉ．ピグメントイエロー１０９、Ｃ．Ｉ．ピグメントイエロー１１０、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１７５、Ｃ．Ｉ．ピグメントイエロー１８０、Ｃ．Ｉ．ピグメントイエロー１８１、Ｃ．Ｉ．ピグメントイエロー１８５、Ｃ．Ｉ．ピグメントイエロー１９４、Ｃ．Ｉ．ピグメントイエロー１９９、Ｃ．Ｉ．ピグメントイエロー２１３、Ｃ．Ｉ．ピグメントブラウン２２等が含まれる。
【００８２】
グリーンまたはシアン用の有機顔料の好ましい例には、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：５、Ｃ．Ｉ．ピグメントブルー１６、Ｃ．Ｉ．ピグメントブルー２９、Ｃ．Ｉ．ピグメントブルー６０、Ｃ．Ｉ．ピグメントグリーン７等が含まれる。
【００８３】
ブラック用の有機顔料の例には、Ｃ．Ｉ．ピグメントブラック５、Ｃ．Ｉ．ピグメントブラック７等が含まれる。ホワイト用の有機顔料の例には、Ｃ．Ｉ．ピグメントホワイト６等が含まれる。
【００８４】
無機顔料の例には、カーボンブラック、および酸化チタン等が含まれる。
【００８５】
本発明のインクは、顔料の分散性を高めるために、顔料分散樹脂（顔料分散剤）をさらに含んでもよい。顔料分散剤の例には、水酸基含有カルボン酸エステル、長鎖ポリアミノアマイドと高分子量酸エステルの塩、高分子量ポリカルボン酸の塩等が含まれる。
【００８６】
顔料は、安定に分散させるために、顔料分散体としてインクに添加されることが好ましい。顔料分散体は、水系溶媒中に安定に分散しうるものであればよく、顔料を分散樹脂で分散させた顔料分散体；顔料が水不溶性樹脂で被覆されたカプセル顔料：表面修飾され、分散樹脂を含まなくても分散可能な自己分散顔料などが挙げられる。
【００８７】
顔料を分散樹脂で分散させた顔料分散体に用いられる分散樹脂は、水溶性樹脂であることが好ましい。そのような水溶性樹脂の好ましい例には、スチレン−アクリル酸−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体等が含まれる。また顔料の分散樹脂として、前記定着樹脂として用いられうる水溶性樹脂を用いて分散しても良い。
【００８８】
顔料を水不溶性樹脂で被覆したカプセル顔料における、水不溶性樹脂は、弱酸性ないし弱塩基性の範囲の水に対して不溶な樹脂である。具体的には、ｐＨ４〜１０の水溶液に対する溶解度が２％以下である樹脂が好ましい。水不溶性樹脂の例には、アクリル系樹脂、スチレン−アクリル系樹脂、アクリロニトリル−アクリル系樹脂、酢酸ビニル系樹脂、酢酸ビニル−アクリル系樹脂、酢酸ビニル−塩化ビニル系樹脂、ポリウレタン系樹脂、シリコンアクリル系樹脂、アクリルシリコン系樹脂、ポリエステル系樹脂、エポキシ系樹脂などが含まれる。カプセル顔料の平均粒子径は、インクの保存安定性、発色性などの観点から、８０〜２００ｎｍ程度であることが好ましい。
【００８９】
カプセル顔料（水不溶性樹脂で被覆された顔料微粒子）は、公知の方法で製造することができる。例えば、水不溶性樹脂を有機溶剤（例えばメチルエチルケトンなど）に溶解し、さらに塩基成分を加えて、水不溶性樹脂に含まれる酸性基を部分的もしくは完全に中和する。得られた溶液に、顔料と、イオン交換水とを添加して、混合および分散させる。その後、得られた溶液から有機溶剤を除去して、必要に応じてイオン交換水をさらに加えて、カプセル顔料を調製する。または、顔料と、重合性界面活性剤とを分散させた溶液に、モノマーを添加し、重合反応させて顔料を樹脂で被覆する方法などもある。
【００９０】
前述の分散樹脂および水不溶性樹脂の重量平均分子量（Ｍｗ）は、好ましくは３．０×１０３〜５．０×１０５であり、より好ましくは７．０×１０３〜２．０×１０５である。
【００９１】
顔料と分散樹脂の質量比は、顔料／分散樹脂が１００／１５０〜１００／３０であることが好ましい。画像の耐久性と、インクの射出安定性、保存安定性を高める観点などから、１００／１００〜１００／４０であることがより好ましい。
【００９２】
顔料の分散は、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等により行うことができる。
【００９３】
顔料分散体の粗粒分を除去し、顔料微粒子の粒径分布を揃える観点などから、顔料分散体は、インクに添加される前に、遠心分離処理またはフィルターによるろ過処理などが施されていてもよい。
【００９４】
自己分散顔料は、市販品であってもよい。自己分散顔料の市販品の例には、ＣＡＢＯ−ＪＥＴ２００、ＣＡＢＯ−ＪＥＴ３００（キャボット社製）、ボンジェットＣＷ１（オリエント化学工業（株）社製）等が含まれる。
【００９５】
本発明のインクジェットインクは、インク総量に対して、顔料と樹脂の含有量を合計した値が、８重量％以上の範囲であることが好ましい。なお、ここでいう樹脂は、記録媒体への定着性を得るために含有される定着樹脂だけでなく、顔料を分散させる顔料分散樹脂等の他の樹脂を含む場合は、これらも含めたすべての樹脂を指す。
【００９６】
本発明のインクは、必要に応じてその他の成分をさらに含んでもよい。その他の成分の例には、防腐剤、防黴剤、防錆剤、消泡剤、粘度調整剤、浸透剤、ｐＨ調整剤、乾燥防止剤（例えば尿素、チオ尿素、エチレン尿素など）等が含まれる。
【００９７】
防腐剤および防黴剤は、長期にわたってインクの保存安定性を保つ機能を有する。防腐剤および防黴剤は、特に制限されないが、例えば芳香族ハロゲン化合物（例えば、Ｐｒｅｖｅｎｔｏｌ  ＣＭＫ）、メチレンジチオシアナート、含ハロゲン窒素硫黄化合物、１，２−ベンズイソチアゾリン−３−オン（例えば、ＰＲＯＸＥＬ  ＧＸＬ）などであってよい。
【００９８】
本発明のインクジェットインクを用いてインクジェット法によって記録媒体上に画像記録を行う際に用いられる記録媒体としては、普通紙、コート紙、インクジェット専用紙、布帛等のインク吸収能の高い記録媒体も適用可能であるが、低吸水性の記録媒体（インクの吸収性が低い記録媒体）や非吸水性の記録媒体（インクの吸収性を有しない記録媒体）を用いる場合により優れた効果を発揮し、記録媒体がポリ塩化ビニルからなる場合にも有効である。
【００９９】
本発明においては、低吸水性や非吸水性の記録媒体を用いることで、画像耐久性や光沢性が一層高まり高品質な画像を得ることができるだけでなく、屋外での長期使用にも耐えることが可能となる。
【０１００】
低吸水性の記録媒体の例には、印刷本紙などのコート紙などが含まれる。低吸水性の記録媒体の市販品としては、例えばリコービジネスコーグロス１００（株式会社リコー製）、ＯＫトップコート＋、ＯＫ金藤＋、ＳＡ金藤＋（王子製紙株式会社製）、スーパーＭＩダル、オーロラコート、ユーライト、スペースＤＸ（日本製紙株式会社製）、αマット、ミューコート（北越製紙株式会社製）、雷鳥アート、雷鳥スーパーアート（中越パルプ工業株式会社製）、特菱アート、パールコートＮ（三菱製紙株式会社製）などが挙げられる。
【０１０１】
非吸水性の記録媒体の例には、樹脂基材、金属基材、ガラス基材などが含まれる。樹脂基材は、好ましくは疎水性樹脂からなる樹脂基材（プレート、シートおよびフィルムを含む）、該樹脂基材とその他の基材（紙など）との複合基材などであってよい。疎水性樹脂の例には、ポリスチレン、アクリロニトリル−ブタジエン−スチレン共重合体（ＡＢＳ樹脂）、ポリ塩化ビニル、ポリエチレンテレフタレート（ＰＥＴ）などが含まれ、好ましくは塩化ビニルである。
【０１０２】
ポリ塩化ビニルからなる記録媒体の具体例としては、ＳＯＬ−３７１Ｇ、ＳＯＬ−３７３Ｍ、ＳＯＬ−４７０１（以上、ビッグテクノス株式会社製）、光沢塩ビ（株式会社システムグラフィ製）、ＫＳＭ−ＶＳ、ＫＳＭ−ＶＳＴ、ＫＳＭ−ＶＴ（以上、株式会社きもと製）、Ｊ−ＣＡＬ−ＨＧＸ、Ｊ−ＣＡＬ−ＹＨＧ、Ｊ−ＣＡＬ−ＷＷＷＧ（以上、株式会社共ショウ大阪製）、ＢＵＳ  ＭＡＲＫ  Ｖ４００  Ｆ  ｖｉｎｙｌ、ＬＩＴＥｃａｌ  Ｖ−６００Ｆ  ｖｉｎｙｌ（以上、Ｆｌｅｘｃｏｎ製）、ＦＲ２（Ｈａｎｗｈａ製）ＬＬＢＡＵ１３７１３、ＬＬＳＰ２０１３３（以上、桜井株式会社製）、Ｐ−３７０Ｂ、Ｐ−４００Ｍ（以上、カンボウプラス株式会社製）、Ｓ０２Ｐ、Ｓ１２Ｐ、Ｓ１３Ｐ、Ｓ１４Ｐ、Ｓ２２Ｐ、Ｓ２４Ｐ、Ｓ３４Ｐ、Ｓ２７Ｐ（以上、Ｇｒａｆｉｔｙｐ製）、Ｐ−２２３ＲＷ、Ｐ−２２４ＲＷ、Ｐ−２４９ＺＷ、Ｐ−２８４ＺＣ（以上、リンテック株式会社製）、ＬＫＧ−１９、ＬＰＡ−７０、ＬＰＥ−２４８、ＬＰＭ−４５、ＬＴＧ−１１、ＬＴＧ−２１（以上、株式会社新星製）、ＭＰＩ３０２３（株式会社トーヨーコーポレーション製）、ナポレオングロス光沢塩ビ（株式会社二樹エレクトロニクス製）、ＪＶ−６１０、Ｙ−１１４（以上、アイケーシー株式会社製）、ＮＩＪ−ＣＡＰＶＣ、ＮＩＪ−ＳＰＶＣＧＴ（以上、ニチエ株式会社製）、３１０１／Ｈ１２／Ｐ４、３１０４／Ｈ１２／Ｐ４、３１０４／Ｈ１２／Ｐ４Ｓ、９８００／Ｈ１２／Ｐ４、３１００／Ｈ１２／Ｒ２、３１０１／Ｈ１２／Ｒ２、３１０４／Ｈ１２／Ｒ２、１４４５／Ｈ１４／Ｐ３、１４３８／Ｏｎｅ  Ｗａｙ  Ｖｉｓｉｏｎ（以上、Ｉｎｅｔｒｃｏａｔ製）、ＪＴ５１２９ＰＭ、ＪＴ５７２８Ｐ、ＪＴ５８２２Ｐ、ＪＴ５８２９Ｐ、ＪＴ５８２９Ｒ、ＪＴ５８２９ＰＭ、ＪＴ５８２９ＲＭ、ＪＴ５９２９ＰＭ（以上、Ｍａｃｔａｃ製）、ＭＰＩ１００５、ＭＰＩ１９００、ＭＰＩ２０００、ＭＰＩ２００１、ＭＰＩ２００２、ＭＰＩ３０００、ＭＰＩ３０２１、ＭＰＩ３５００、ＭＰＩ３５０１（以上、Ａｖｅｒｙ製）、ＡＭ−１０１Ｇ、ＡＭ−５０１Ｇ（以上、銀一株式会社製）、ＦＲ２（ハンファ・ジャパン株式会社製）、ＡＹ−１５Ｐ、ＡＹ−６０Ｐ、ＡＹ−８０Ｐ、ＤＢＳＰ１３７ＧＧＨ、ＤＢＳＰ１３７ＧＧＬ（以上、株式会社インサイト製）、ＳＪＴ−Ｖ２００Ｆ、ＳＪＴ−Ｖ４００Ｆ−１（以上、平岡織染株式会社製）、ＳＰＳ−９８、ＳＰＳＭ−９８、ＳＰＳＨ−９８、ＳＶＧＬ−１３７、ＳＶＧＳ−１３７、ＭＤ３−２００、ＭＤ３−３０１Ｍ、ＭＤ５−１００、ＭＤ５−１０１Ｍ、ＭＤ５−１０５（以上、Ｍｅｔａｍａｒｋ製）、６４０Ｍ、６４１Ｇ、６４１Ｍ、３１０５Ｍ、３１０５ＳＧ、３１６２Ｇ、３１６４Ｇ、３１６４Ｍ、３１６４ＸＧ、３１６４ＸＭ、３１６５Ｇ、３１６５ＳＧ、３１６５Ｍ、３１６９Ｍ、３４５１ＳＧ、３５５１Ｇ、３５５１Ｍ、３６３１、３６４１Ｍ、３６５１Ｇ、３６５１Ｍ、３６５１ＳＧ、３９５１Ｇ、３６４１Ｍ（以上、Ｏｒａｆｏｌ製）、ＳＶＴＬ−ＨＱ１３０（株式会社ラミーコーポレーション製）、ＳＰ３００  ＧＷＦ、ＳＰＣＬＥＡＲＡＤ  ｖｉｎｙｌ（以上、Ｃａｔａｌｉｎａ製）、ＲＭ−ＳＪＲ（菱洋商事株式会社製）、Ｈｉ  Ｌｕｃｋｙ、Ｎｅ��  Ｌｕｃｋｙ  ＰＶＣ（以上、ＬＧ製）、ＳＩＹ−１１０、ＳＩＹ−３１０、ＳＩＹ−３２０（以上、積水化学工業株式会社製）、ＰＲＩＮＴ  ＭＩ  Ｆｒｏｎｔｌｉｔ、ＰＲＩＮＴ  ＸＬ  Ｌｉｇｈｔ  ｗｅｉｇｈｔ  ｂａｎｎｅｒ（以上、Ｅｎｄｕｔｅｘ製）、ＲＩＪＥＴ  １００、ＲＩＪＥＴ  １４５、ＲＩＪＥＴ１６５（以上、Ｒｉｔｒａｍａ製）、ＮＭ−ＳＧ、ＮＭ−ＳＭ（日栄化工株式会社製）、ＬＴＯ３ＧＳ（株式会社ルキオ製）、イージープリント８０、パフォーマンスプリント８０（以上、ジェットグラフ株式会社製）、ＤＳＥ  ５５０、ＤＳＢ  ５５０、ＤＳＥ  ８００Ｇ、ＤＳＥ  ８０２／１３７、Ｖ２５０ＷＧ、Ｖ３００ＷＧ、Ｖ３５０ＷＧ（以上、Ｈｅｘｉｓ製）、Ｄｉｇｉｔａｌ  Ｗｈｉｔｅ  ６００５ＰＥ、６０１０ＰＥ（以上、Ｍｕｌｔｉｆｉｘ製）等が挙げられる。
【実施例】
【０１０３】
以下に、本発明の実施例を説明するが、本発明はかかる実施例によって限定されない。
【０１０４】
１．インクの調製
１−１．顔料分散体の作製
顔料分散剤としてフローレンＴＧ−７５０Ｗ（固形分４０％、エボニックデグサ社製）２０部と、トリエチレングリコールモノブチルエーテルの３部をイオン交換水６２部に加えた。この溶液に、Ｃ．Ｉ．ピグメントブルー１５：３を１５部添加し、プレミックスした後、０．５ｍｍジルコニアビーズを体積率で５０％充填したサンドグラインダーを用いて分散し、顔料固形分が１５％のシアン顔料分散体を得た。
【０１０５】
１−２．インク１の作製
１，３−ジメチル−２−イミダゾリジノンを５質量部、ジョンクリルＪＤＸ−６５００（ＢＡＳＦ社製、アクリル樹脂、固形分２９．７％）を１７質量部、１，２ヘキサンジオールを１０質量部、ジプロピレングリコールモノメチルエーテルを１０質量部、メガファックＦ−４７７を０．０２質量部、ＤＹＮＷＥＴ８００を１質量部に、水を総質量８０部となるよう添加し、充分に混合したのち、上記調製したシアン顔料分散体の２０部を加えて、総量を１００部とした後、攪拌した後、５μｍのフィルターによりろ過して、インク１を得た。
【０１０６】
１−３．インク２〜１６の作製
インク１において、有機溶剤の種類と添加量、界面活性剤の種類と添加量を、表１に記載の組み合わせに変更した以外は同様にして、インク２〜１５を調製した。なお、表１に記載の水の残部とは、インク総量が１００部となる添加量である。
【０１０７】
インク１〜１６で用いた樹脂、有機溶剤及び界面活性剤は下記の通りである。
【０１０８】
〈樹脂〉
ＪＤＸ：ジョンクリルＪＤＸ−６５００（ＢＡＳＦ社製、アクリル樹脂、固形分２９．７％）
【０１０９】
〈有機溶剤〉
ＤＭＩ：１，３−ジメチル−２−イミダゾリジノン
ＰＤＮ：２−ピロリドン
ＧＢＬ：γ−ブチロラクトン
ＮＭＰ：Ｎ−メチル−２−ピロリジノン
スルホラン
ＨＤＯ：１，２−ヘキサンジオール
ＤＰＧＭＥ：ジプロピレングリコールモノメチルエーテル
ＴＥＧＢＥ：ジエチレングリコールモノブチルエーテル（顔料分散体として）
【０１１０】
〈界面活性剤〉
ノベック４４３２：（３Ｍ社製、フッ素系のポリマー型界面活性剤）
ＭＦ４７７：メガファック  Ｆ−４７７（ＤＩＣ株式会社製、フッ素系のポリマー型界面活性剤）
ＴＳＦ４４４０：ＴＳＦ４４４０（モメンティブ・パフォーマンス・マテリアルズ社製、シリコン系界面活性剤）
Ｅ１０８：エマルゲン１０８（花王社製、ポリオキシエチレンアルキルエーテル界面活性剤）
Ｆ１００：フタージェント  １００（ネオス社製、フッ素系界面活性剤）
ＤＷ８００：ＢＹＫ  ＤＹＮＷＥＴ８００（ビックケミー社製、ポリオキシエチレンアルキルエーテル界面活性剤）
【０１１１】
また、以上の各界面活性剤について、当該界面活性剤１重量％、２−ピロリドン４０重量％及び水５９重量％からなる液の表面張力をウィルヘルミのプレート法により測定した結果を表２に示す。
【０１１２】
【表１】
2013151593.tif 000002
【０１１３】
【表２】
2013151593.tif 000003
【０１１４】
２．画像形成方法
吐出ヘッドとして、ＫＭ５１２ＭＮ（コニカミノルタＩＪ社製）駆動周波数１３ｋＨｚ、最小液滴量１４ｐｌのものを用いた。そして、キャリッジに吐出ヘッドを４列搭載したオンデマンド型のインクジェットプリンターのインクジェットヘッドの１つに、得られたインクを装填した。
そして、記録媒体としての軟質塩化ビニルシート  ＭＤ５（メタマーク社製）上に、解像度７２０ｄｐｉ×７２０ｄｐｉ、１０ｃｍ×１０ｃｍの印字率１００％ベタ画像を形成し、記録画像とした。
また印字の際には裏面よりメディアの表面温度が４５℃となるようバックヒートを行った。
【０１１５】
３．評価方法
１６パスおよび４パスの二つの印字方法により、得られた画像について、以下の通り画質（斑及び色ムラ耐性、及び、白抜け耐性）、並びに、接着性及び耐擦性の評価を行った。
【０１１６】
３−１．斑及び色ムラ耐性の評価
記録画像を観察し、斑及び色ムラの有無を観察し、以下の基準に基づいて評価した。
【０１１７】
◎：ベタ画像が均一でムラの発生は全く認められない。
○：ベタ画像での濃度ムラは目立たない及び／又はベタ画像と未印字部との境界部で、極弱い濃淡のある個所が散在する。
×：目視観察で、ハジキやまだらの発生が画像全般に認められ、ミリメートル単位の大きさの濃淡が多数発生している。
××：上記×の中でも酷いもの。
【０１１８】
３−２．白抜け耐性の評価
記録画像を観察し、記録媒体に着弾したドットが、隣接するドット側に引き込まれることなどによって発生する白抜けの有無を観察し、以下の基準に基づいて評価した。
【０１１９】
◎：ドットが完全に均一であり、白抜けが防止されている。
○：白抜けが僅かに発生しているが、５０ｃｍ離れた位置からは確認できない。
×：白抜けが発生し、５０ｃｍ離れた位置からもスジのように見える。
【０１２０】
３−３．接着性及び耐擦性の評価
記録画像をキムワイプＳ−２００（クレシア製）にて５回こすり画像濃度低下を観察し、以下の基準に基づいて評価した。
【０１２１】
○：傷は付く場合はあるが白い部分の発生は認められない。
×：インク膜が取れて白い傷がみられる。 
【０１２２】
評価結果を表３に示す。
【０１２３】
【表３】
2013151593.tif 000004
【０１２４】
＜評価＞
以上の評価結果より、本発明のインクによれば、印字画像の接着性及び耐擦性に優れ、且つ高画質化（斑及び色ムラ耐性並びに白抜け耐性の向上）を実現できるインクジェットインクを提供することができる。
【０１２５】
特に１，３−ジメチル−２−イミダゾリジノン（ＤＭＩ）、Ｎ−メチル−２−ピロリジノン（ＮＭＰ）、又はγ−ブチロラクトン（ＧＢＬ）を含有し、且つ２−ピロリドン４０重量％及び水５９重量％からなる液の表面張力を２４ｍＮ／ｍ以下の範囲まで低下させることができる界面活性剤をインク総量に対して０．００１重量％以上０．１重量％以下の範囲で含有するインク１〜３及び６〜９を使用した場合、高速の印字（４パス印刷）においても充分な接着性及び耐擦性と、高画質を達成することができる。